(57)【特許請求の範囲】
【請求項１】
木質基材の最表面に、主剤と硬化剤との２液を混合して常温で硬化されるポリウレタン塗料であるノンスリップ塗料を複数回重ね塗りして形成されたノンスリップ塗膜を有し、該ノンスリップ塗膜はノンスリップ塗料を表面が粘着性を帯びている未乾燥状態で重ね塗りし、常温で硬化され、乾燥膜厚は３０〜６０μｍであるノンスリップ塗膜が形成されていることを特徴とするノンスリップ塗膜を有する木質製品の製造方法。
【請求項２】
前記ノンスリップ塗料の重ね塗り回数は３〜５回である請求項１に記載のノンスリップ塗膜を有する木質製品の製造方法。
【請求項３】
前記ノンスリップ塗料の重ね塗り１回当たりの乾燥膜厚は８〜１５μｍである請求項１又は請求項２に記載のノンスリップ塗膜を有する木質製品の製造方法。
【請求項４】
前記木質基材は長尺状をなし、ノンスリップ塗膜は木質基材の少なくとも一部に長さ方向に沿って延びるように形成されている請求項１から請求項３のいずれか１項に記載のノンスリップ塗膜を有する木質製品の製造方法。
【発明の詳細な説明】
【技術分野】
【０００１】
本発明は、手摺、階段の踏板、テーブルの天板等に使用される木質基材の表面にノンスリップ塗料（滑り止め塗料）を塗布して形成されるノンスリップ塗膜を有する木質製品の製造方法に関する。
【背景技術】
【０００２】
手摺を把持する部分や踏板を踏み付ける部分には、滑り止めのためのノンスリップ塗料が塗布されてノンスリップ塗膜が形成される。このノンスリップ塗膜によって手摺をしっかり把持することができ、また踏板をしっかり踏み付け、滑りを防止することができる。
【０００３】
この種のノンスリップ塗料を塗布した階段用踏板が例えば特許文献１に開示されている。この階段用踏板は、踏板の表面側踏面にコルク質の化粧材が貼着され、その化粧材の表面にノンスリップ塗料が塗布されて形成されている。そして、コルク質の化粧材によりコルクの部分を窪ませてグリップを効かせ、滑り難くできるとともに、ノンスリップ塗料により踏面を一層滑り難くすることができる。
【先行技術文献】
【特許文献】
【０００４】
【特許文献１】特開平１０−４６７７５号公報
【発明の概要】
【発明が解決しようとする課題】
【０００５】
前記特許文献１に記載されている従来構成のノンスリップ塗料を塗布した階段用踏板においては、踏板の表面側踏面にコルク質の化粧材を介してノンスリップ塗料が塗布されてノンスリップ塗膜が形成されている。このノンスリップ塗膜は、ノンスリップ塗料を常法に従って化粧材表面に１回塗布した場合には、ノンスリップ塗膜の膜厚が十分ではなく、満足できるノンスリップ性を発揮することはできない。そのため、ノンスリップ塗料の塗布量を増大してノンスリップ塗膜の膜厚を厚くしようとすると、化粧材に対するノンスリップ塗膜の密着性が低下したり、ノンスリップ塗膜自体の強度が低下したりするという問題があった。
【０００６】
そこで、本発明の目的とするところは、木質基材に対する密着性を保持しつつ、良好なノンスリップ性を発揮することができるノンスリップ塗膜を有する木質製品の製造方法を提供することにある。
【課題を解決するための手段】
【０００７】
上記の目的を達成するために、本発明のノンスリップ塗膜を有する木質製品の製造方法は、木質基材の最表面に、主剤と硬化剤との２液を混合して常温で硬化されるポリウレタン塗料であるノンスリップ塗料を複数回重ね塗りして形成されたノンスリップ塗膜を有し、該ノンスリップ塗膜はノンスリップ塗料を表面が粘着性を帯びている未乾燥状態で重ね塗りし、常温で硬化され、乾燥膜厚は３０〜６０μｍであるノンスリップ塗膜が形成されていることを特徴とする。
【０００８】
前記ノンスリップ塗料の重ね塗り回数は３〜５回であることが好ましい。
前記ノンスリップ塗料の重ね塗り１回当たりの乾燥膜厚は８〜１５μｍであることがこのましい。
【０００９】
前記木質基材は長尺状をなし、ノンスリップ塗膜は木質基材の少なくとも一部に長さ方向に沿って延びるように形成されていることが好ましい。
【発明の効果】
【００１１】
本発明のノンスリップ塗膜を有する木質製品の製造方法によれば、木質基材に対するノンスリップ塗膜の密着性を保持しつつ、良好なノンスリップ性を発揮することができるという効果を奏する。
【図面の簡単な説明】
【００１２】
【図１】（ａ）は実施形態において木質製品としての手摺の上半部の塗布面にノンスリップ塗膜を形成した状態を示す断面図、（ｂ）は（ａ）の一部を拡大して示す断面図。
【図２】手摺の上半部の塗布面にノンスリップ塗膜を形成した状態を示す部分斜視図。
【図３】上半部の塗布面にノンスリップ塗膜を形成した手摺の全体を示す斜視図。
【図４】ノンスリップ塗料の塗布回数とノンスリップ塗膜の乾燥膜厚との関係を示すグラフ。
【図５】本発明の別例を示す図であって、下半部にノンスリップ塗膜を形成した四角柱状の手摺を示す斜視図。
【図６】本発明の別例を示す図であって、前端部上面にノンスリップ塗膜を形成した四角板状の踏板を示す斜視図。
【発明を実施するための形態】
【００１３】
以下、本発明の実施形態を図１〜図４に基づいて詳細に説明する。
図３に示すように、本実施形態の木質製品としての手摺１０は、円柱状の木質基材１１が平面コの字状をなすように形成され、図示しない壁面等に取付けられる。木質基材１１としては特に制限されないが、例えばメイプル、ホワイト・アッシュ等の広葉樹が用いられる。また、木質製品としては、手摺１０以外に階段の踏板、扉板、ベンチの座板、テーブルの天板、壁板、床板、トレー板等が挙げられる。
【００１４】
図１（ａ）及び図２に示すように、長尺状をなす手摺１０の上半部の塗布面１２にはノンスリップ塗料によるノンスリップ塗膜１３が、手摺１０の長さ方向に沿って延びるように形成されている。手摺１０の下半部の非塗布面１４にはノンスリップ塗膜１３は形成されていない。前記ノンスリップ塗膜１３により、手摺１０を手で把持したときにノンスリップ機能を発現することができる。なお、図１（ａ）、（ｂ）及び図２におけるノンスリップ塗膜１３の膜厚は、実際よりも誇張して厚く描かれている。
【００１５】
ノンスリップ塗膜１３の乾燥膜厚は３０〜６０μｍであることが好ましい。ノンスリップ塗膜１３の乾燥膜厚が３０μｍより薄い場合には、ノンスリップ塗膜１３によるノンスリップ機能の発現が不足して好ましくない。一方、その乾燥膜厚が６０μｍより厚い場合には、ノンスリップ塗膜１３によるノンスリップ機能の向上は見込めず、かえってノンスリップ塗料が無駄になる。
【００１６】
図１（ｂ）に示すように、前記ノンスリップ塗膜１３は、ノンスリップ塗料を手摺１０の最表面に複数回重ね塗りして形成された第１塗膜１３ａ、第２塗膜１３ｂ及び第３塗膜１３ｃにより構成される。このノンスリップ塗膜１３と木質基材１１との間には、下塗り塗料、中塗り塗料等による下地塗膜が形成されていても差し支えない。
【００１７】
前記ノンスリップ塗料を重ね塗りする場合には、ノンスリップ塗料を未乾燥状態に維持して重ね塗りを行う。この未乾燥状態では、未乾燥塗膜の表面は粘着性を帯びている。このように、未乾燥状態でノンスリップ塗料の重ね塗りを行うことにより、複数の第１塗膜１３ａ、第２塗膜１３ｂ及び第３塗膜１３ｃ間の密着性を高めることができる。その後、未乾燥塗膜が常温で硬化されることにより、ノンスリップ塗膜１３が形成される。
【００１８】
ノンスリップ塗料としては常温で硬化する塗料が使用され、例えば主剤と硬化剤との２液を混合して常温で硬化されるポリウレタン塗料が用いられる。常温で硬化できることにより、加熱や紫外線照射を行うことなく、ノンスリップ塗膜１３を簡便な操作により形成することができる。ノンスリップ塗料として、ポリウレタン塗料以外にアクリル樹脂塗料、ポリエステル塗料、シリコーン塗料等を使用してもよい。
【００１９】
前記ポリウレタン塗料の主剤としては、ポリエーテルポリオール、ポリエステルポリオール、アルキッド変性ポリエステルポリオール等が挙げられる。硬化剤としては、ヘキサメチレンジイソシアネート、イソホロンジイソシアネート、水添キシリレンジイソシアネート、水添メチレンジイソシアネート、イソシアヌレート体、アダクト体等が挙げられる。
【００２０】
ポリウレタン塗料には、主剤及び硬化剤のほか、有機溶剤、有機金属化合物、ポリシロキサン、レベリング剤、増粘剤、顔料等が常法に従って配合される。有機溶剤としては、酢酸エチル、酢酸ブチル等のエステル系溶剤、アセトン、メチルエチルケトン等のケトン系溶剤、エタノール、ブタノール等のアルコール系溶剤等が挙げられる。有機金属化合物としては、マンガン、鉄、銅等を含む有機金属化合物が挙げられる。ポリシロキサンとしては、ポリジメチルシロキサン、ポリフェニルシロキサン等が挙げられる。
【００２１】
手摺１０の塗布面１２の最表面にノンスリップ塗膜１３を形成する場合には、前記塗布面１２に必要により下塗り塗料等を塗布して下地塗膜を形成し、その上にノンスリップ塗料を複数回塗布することにより行われる。ノンスリップ塗料の塗布回数は３〜５回が好ましい。塗布回数が３回を下回る場合には、ノンスリップ塗膜１３が薄く、ノンスリップ性が十分に発現されず好ましくない。その一方、塗布回数が５回を上回る場合には、ノンスリップ塗膜１３のノンスリップ性の更なる向上を図ることができず好ましくない。
【００２２】
前記ノンスリップ塗料の塗布１回当たりの乾燥膜厚は８〜１５μｍが好ましい。この乾燥膜厚が８μｍより薄い場合、得られるノンスリップ塗膜１３に満足できるノンスリップ性を付与することが難しくなる。一方、乾燥膜厚が１５μｍより厚い場合、第１塗膜１３ａ、第２塗膜１３ｂ及び第３塗膜１３ｃ間の密着性が低下して好ましくない。
【００２３】
次に、本実施形態のノンスリップ塗膜１３を有する手摺１０について作用を説明する。
さて、図１（ａ）に示すように、手摺１０の上半部における塗布面１２の最表面には、ノンスリップ塗料によるノンスリップ塗膜１３が形成される。図１（ｂ）に示すように、このノンスリップ塗膜１３は、ノンスリップ塗料が未乾燥状態で複数回重ね塗りされて形成された第１塗膜１３ａ、第２塗膜１３ｂ及び第３塗膜１３ｃにより構成されている。このため、第１塗膜１３ａ、第２塗膜１３ｂ及び第３塗膜１３ｃの各表面が粘着性を帯びた状態で重ね合されることから、塗膜１３ａ、１３ｂ、１３ｃ間の密着性が高められるとともに、ノンスリップ塗料は全体的に均一に硬化し、ノンスリップ塗膜１３は緻密で強固なものとなる。加えて、ノンスリップ塗料がポリウレタン塗料の場合には、ノンスリップ塗膜１３は適度な弾力性が発現される。
【００２４】
このように、手摺１０の塗布面１２の最表面には、ノンスリップ塗料の３回の重ね塗りによってノンスリップ塗膜１３が形成されている。そのため、ノンスリップ塗料によるノンスリップ機能と、ノンスリップ塗膜１３の十分な厚さの乾燥膜厚とにより、ノンスリップ塗膜１３表面には良好なノンスリップ性が発現される。
【００２５】
この点に関して、次のような確認試験を行った。
すなわち、木質基材として縦、横３０ｃｍの平板上に下記に示す下塗り塗料及び中塗り塗料を塗布して下地塗膜を形成した後、２種類のノンスリップ塗料を１回〜４回重ね塗りしてノンスリップ塗膜１３を形成し、それぞれについて下記に示す滑り止め角度試験を行った。
【００２６】
下塗り塗料：ポリウレタン下塗り塗料〔和信化学工業（株）製、ポリウレックスエコNo.250〕、１回塗り、乾燥膜厚５μｍ。
中塗り塗料：ポリウレタン中塗り塗料〔和信化学工業（株）製、ポリウレックスエコV-HK〕、１回塗り、乾燥膜厚６μｍ。
【００２７】
ノンスリップ塗料：実施例１では、ポリウレタン上塗り塗料〔和信化学工業（株）製、ポリウレックスエコNS-48ノンスリップNS〕を使用した。このポリウレタン塗料は、主剤としてポリエーテルポリオール、ポリエステルポリオール等の混合物、硬化剤としてヘキサメチレンジイソシアネート、イソホロンジイソシアネート等（特にアダクト体）、有機溶剤として酢酸エステル等を含有する。
【００２８】
実施例２では、ポリウレタン上塗り塗料〔和信化学工業（株）製、ポリウレックスエコNS-48ノンスリップKS〕を使用した。このポリウレタン塗料は、主剤としてポリエーテルポリオール、ポリエステルポリオール等の混合物、硬化剤としてヘキサメチレンジイソシアネート、イソホロンジイソシアネート等（特にイソシアヌレート体）、有機溶剤として酢酸エステル等を含有する。
【００２９】
ノンスリップ塗膜１３の乾燥膜厚は、次式に基づいて算出し、その結果を表１に示した。
ｙ＝ｘ〔（１／dt）−（１００−NV）／（１００×ds）〕
ここで、ｙは乾燥膜厚（μｍ）、ｘは塗布量（ｇ／ｍ２）、dtは塗料の比重、NVは塗料の不揮発分（質量％）、dsは揮発分の比重を表す。
【００３０】
滑り止め試験：滑り止め角度計測器〔新潟精機（株）製、ダイヤルスラントルール〕を使用し、ノンスリップ塗膜１３が形成された平板上に５００円硬貨（７ｇ）を置いて、平板を徐々に傾斜角度が大きくなるように傾け、５００円硬貨の滑り始め角度を測定した。その結果を表１及び図４に示した。また、図４には、実施例１及び２のノンスリップ塗膜１３の乾燥膜厚並びにその理論乾燥膜厚を示した。なお、理論乾燥膜厚は、ノンスリップ塗料の塗布量と不揮発分から計算により算出した。
【００３１】
【表１】
0006356090.tif 000002
表１及び図４に示した結果より、実施例１及び２におけるノンスリップ塗料の塗布回数が３回及び４回の場合には、滑り始め角度が７０°を超え、良好なノンスリップ性が発揮された。なお、乾燥膜厚は、塗布回数に比例して厚くなるが、理論膜厚より若干厚くなる傾向を示した。
【００３２】
以上の実施形態によって発揮される効果を以下にまとめて記載する。
（１）本実施形態の木質製品としての手摺１０は、木質基材１１の最表面に、ノンスリップ塗料を複数回重ね塗りして形成されたノンスリップ塗膜１３を有している。このノンスリップ塗膜１３はノンスリップ塗料を未乾燥状態で重ね塗りし、常温で硬化されて形成されている。このため、ノンスリップ塗膜１３を容易かつ速やかに形成できるとともに、ノンスリップ塗膜１３を構成する塗膜１３ａ、１３ｂ、１３ｃ間の接着性を高めることができる。そして、ノンスリップ塗膜１３は十分な膜厚を有し、その表面にノンスリップ塗料に基づくノンスリップ性を高度に発現することができる。
【００３３】
従って、本実施形態の手摺１０によれば、木質基材１１に対するノンスリップ塗膜１３の密着性を保持しつつ、良好なノンスリップ性を発揮することができる。
（２）前記ノンスリップ塗料の未乾燥状態では、表面が粘着性を帯びている。そのため、塗膜１３ａ、１３ｂ、１３ｃ間の接着力を高めることができるとともに、ノンスリップ塗膜１３のノンスリップ性の向上を図ることができる。
【００３４】
（３）前記ノンスリップ塗料の重ね塗り回数は３〜５回である。従って、ノンスリップ塗膜１３の膜厚を厚くすることができ、ノンスリップ塗膜１３のノンスリップ性を向上させることができる。
【００３５】
（４）前記ノンスリップ塗料の重ね塗り１回当たりの乾燥膜厚は８〜１５μｍである。このため、ノンスリップ塗料の塗布性を損なうことなく、１回当たりの塗布により十分な乾燥膜厚を得ることができる。
【００３６】
（５）前記ノンスリップ塗膜１３の乾燥膜厚は３０〜６０μｍである。そのため、十分に厚い乾燥膜厚を有するノンスリップ塗膜１３により、優れたノンスリップ性を発揮することができる。
【００３７】
（６）前記木質基材１１は長尺状をなし、ノンスリップ塗膜１３は木質基材１１の上半部の塗布面１２に長さ方向に沿って延びるように形成されている。従って、木質製品としての手摺１０の長さ方向のいずれの部分を把持しても、滑りを抑制することができる。
【００３８】
（７）前記ノンスリップ塗料は、主剤と硬化剤との２液を混合して常温で硬化されるポリウレタン塗料である。このため、ノンスリップ塗料を木質基材１１の表面に塗布して常温で容易に硬化させることができるとともに、ポリウレタンの弾力性等の物性に基づいてノンスリップ性を一層向上させることができる。
【００３９】
なお、前記各実施形態を次のように変更して具体化することも可能である。
・図５に示すように、前記手摺１０を構成する木質基材１１を四角柱状に形成し、図５の二点鎖線で示すように、木質基材１１の外表面の下半部にノンスリップ塗膜１３を形成してもよい。
【００４０】
・図６に示すように、木質製品としての階段の踏板１５を長四角板状に形成し、図６の二点鎖線に示すように、その上面の一側部に一定幅で長さ方向に延びるようにノンスリップ塗膜１３を形成してもよい。
【００４１】
・前記実施形態の確認試験において、下塗り塗料及び中塗り塗料による下地塗膜を省略してもよい。
・前記ノンスリップ塗膜１３を、木質基材１１の外表面全体に形成したり、木質基材１１の外表面に間欠的に形成したり、木質基材１１の外表面に局部的に形成したりしてもよい。
【００４２】
・前記ノンスリップ塗料を木質基材１１の表面に複数回重ね塗りする場合、各層の塗膜１３ａ、１３ｂ、１３ｃを次第に薄くなるように形成する等、塗膜１３ａ、１３ｂ、１３ｃの膜厚を不均一に形成してもよい。
【符号の説明】
【００４３】
１０…木質製品としての手摺、１１…木質基材、１３…ノンスリップ塗膜、１５…木質製品としての踏板。 
【図１】
0006356090.tif 000003
【図２】
0006356090.tif 000004
【図３】
0006356090.tif 000005
【図４】
0006356090.tif 000006
【図５】
0006356090.tif 000007
【図６】
0006356090.tif 000008